(57)【要約】【課題】処理に必要なトータルのエネルギーを抑制しつつ、簡素な処理フローによって、高含水率の石炭に対して乾燥処理および粉砕処理を行うこと。【解決手段】本システムは、石炭に対して乾燥処理および粉砕処理を行うための石炭処理システムであって、ミルケーシング内に熱風を供給しながら石炭を粉砕するための竪型ローラミル1と、竪型ローラミル1によって粉砕され、熱風によって予備的に乾燥された石炭を、所望の含水率までさらに乾燥するための乾燥機2と、を備える。【選択図】図１
2018002990.tif 000002
【特許請求の範囲】
【請求項１】
石炭に対して乾燥処理および粉砕処理を行うための石炭処理システムであって、
ミルケーシング内に熱風を供給しながら前記石炭を粉砕するための竪型ローラミルと、
前記竪型ローラミルによって粉砕され、前記熱風によって予備的に乾燥された前記石炭を、所望の含水率までさらに乾燥するための乾燥機と、を備えた石炭処理システム。
【請求項２】
前記竪型ローラミルに投入される前記石炭の含水率が５５ｗｔ％〜６５ｗｔ％である、請求項１記載の石炭処理システム。
【請求項３】
前記乾燥機に投入される前記石炭の含水率が３０ｗｔ％〜５０ｗｔ％である、請求項１または２に記載の石炭処理システム。
【請求項４】
前記所望の含水率が３０ｗｔ％未満である、請求項１乃至３のいずれか一項に記載の石炭処理システム。
【請求項５】
前記竪型ローラミルによって粉砕された前記石炭の粒度が０．５ｍｍ以下である、請求項１乃至４のいずれか一項に記載の石炭処理システム。
【請求項６】
石炭に対して乾燥処理および粉砕処理を行うための石炭処理方法であって、
ミルケーシング内に熱風を供給しながら竪型ローラミルによって前記石炭を粉砕する加熱粉砕工程と、
前記竪型ローラミルによって粉砕され、前記熱風によって予備的に乾燥された前記石炭を、乾燥機によって所望の含水率までさらに乾燥する乾燥工程と、を備えた石炭処理方法。
【請求項７】
前記竪型ローラミルに投入される前記石炭の含水率が５５ｗｔ％〜６５ｗｔ％である、請求項６記載の石炭処理方法。
【請求項８】
前記乾燥機に投入される前記石炭の含水率が３０ｗｔ％〜５０ｗｔ％である、請求項６または７に記載の石炭処理方法。
【請求項９】
前記所望の含水率が３０ｗｔ％未満である、請求項６乃至８のいずれか一項に記載の石炭処理方法。
【請求項１０】
前記竪型ローラミルによって粉砕された前記石炭の粒度が０．５ｍｍ以下である、請求項６乃至９のいずれか一項に記載の石炭処理方法。
【発明の詳細な説明】
【技術分野】
【０００１】
本発明は、褐炭や亜瀝青炭などの高含水率の石炭に対して、乾燥処理および粉砕処理を行うための石炭処理システムおよび処理方法に関する。
【背景技術】
【０００２】
世界の石炭資源のうちの約半分は、褐炭や亜瀝青炭といった高含水率の石炭（いわゆる低品位炭）であり、近年ますます、このような低品位炭の有効活用が求められている。
【０００３】
褐炭などの低品位炭を燃料として使用するためには、前処理として、乾燥処理および粉砕処理を行う必要がある。例えば、褐炭の含水率は約６０ｗｔ％と極めて高く、その乾燥処理および粉砕処理を、十分な経済性（採算ベース）を確保しつつ行うことは必ずしも容易ではない。
【０００４】
高含水率の石炭の前処理方法の一例としては、原料（含水率６０ｗｔ％の褐炭など）を、ジョークラッシャーやハンマークラッシャーなどで粗粉砕し、粗粉砕された原料を、スチームチューブドライヤなどの間接乾燥機で乾燥する（例えば、含水率約１５ｗｔ％まで）。続いて、乾燥済みの石炭を、ボールミルやローラミルなどを用いて微粉砕し、所望の粒度の石炭を得る（特許文献１参照）。ここで、原料の乾燥に、スチームチューブドライヤなどの間接乾燥機を用いることで、処理中の石炭の発火を防止している。
【０００５】
しかしながら、上述した従来の低品位炭の処理方法は、乾燥機の前段に粗粉砕用のクラッシャーを配置すると共に、乾燥機の後段に微粉砕用のミルを配置する構成であり、必要な機器点数が多く、処理フローが複雑になるという問題がある。
【０００６】
一方、機器点数を減らして処理フローを簡素化しようとすると、個々の機器で必要とされるエネルギー（供給熱量など）が大きくなり、低品位炭の乾燥処理および粉砕処理に必要となるトータルのエネルギーが膨大なものとなるという問題がある。
【先行技術文献】
【特許文献】
【０００７】
【特許文献１】ＷＯ２０１５／０９８９３５Ａ１
【発明の概要】
【発明が解決しようとする課題】
【０００８】
本発明は、上述した従来技術の問題点に鑑みてなされたものであって、処理に必要なトータルのエネルギーを抑制しつつ、簡素な処理フローによって、高含水率の石炭に対して乾燥処理および粉砕処理を行うことができる石炭処理システムおよび処理方法を提供することを目的とする。
【課題を解決するための手段】
【０００９】
上記課題を解決するために、本発明の第１の態様は、石炭に対して乾燥処理および粉砕処理を行うための石炭処理システムであって、ミルケーシング内に熱風を供給しながら前記石炭を粉砕するための竪型ローラミルと、前記竪型ローラミルによって粉砕され、前記熱風によって予備的に乾燥された前記石炭を、所望の含水率までさらに乾燥するための乾燥機と、を備えたことを特徴とする。
【００１０】
本発明の第２の態様は、第１の態様において、前記竪型ローラミルに投入される前記石炭の含水率が５５ｗｔ％〜６５ｗｔ％である、ことを特徴とする。
【００１１】
本発明の第３の態様は、第１または第２の態様において、前記乾燥機に投入される前記石炭の含水率が３０ｗｔ％〜５０ｗｔ％である、ことを特徴とする。
【００１２】
本発明の第４の態様は、第１乃至第３のいずれかの態様において、前記所望の含水率が３０ｗｔ％未満である、ことを特徴とする。
【００１３】
本発明の第５の態様は、第１乃至第４のいずれかの態様において、前記竪型ローラミルによって粉砕された前記石炭の粒度が０．５ｍｍ以下である、ことを特徴とする。
【００１４】
上記課題を解決するために、本発明の第６の態様は、石炭に対して乾燥処理および粉砕処理を行うための石炭処理方法であって、ミルケーシング内に熱風を供給しながら竪型ローラミルによって前記石炭を粉砕する加熱粉砕工程と、前記竪型ローラミルによって粉砕され、前記熱風によって予備的に乾燥された前記石炭を、乾燥機によって所望の含水率までさらに乾燥する乾燥工程と、を備えたことを特徴とする。
【００１５】
本発明の第７の態様は、第６の態様において、前記竪型ローラミルに投入される前記石炭の含水率が５５ｗｔ％〜６５ｗｔ％である、ことを特徴とする。
【００１６】
本発明の第８の態様は、第６または第７の態様において、前記乾燥機に投入される前記石炭の含水率が３０ｗｔ％〜５０ｗｔ％である、ことを特徴とする。
【００１７】
本発明の第９の態様は、第６乃至第８のいずれかの態様において、前記所望の含水率が３０ｗｔ％未満である、ことを特徴とする。
【００１８】
本発明の第１０の態様は、第６乃至第９のいずれかの態様において、前記竪型ローラミルによって粉砕された前記石炭の粒度が０．５ｍｍ以下である、ことを特徴とする。
【発明の効果】
【００１９】
本発明によれば、処理に必要なトータルのエネルギーを抑制しつつ、簡素な処理フローによって、高含水率の石炭に対して乾燥処理および粉砕処理を行うことができる石炭処理システムおよび処理方法を提供することができる。
【図面の簡単な説明】
【００２０】
【図１】本発明の一実施形態による石炭処理システムの概要を模式的に示した図。
【発明を実施するための形態】
【００２１】
以下、本発明の一実施形態による石炭処理システムおよび処理方法について、図面を参照して説明する。
【００２２】
本実施形態による石炭処理システムおよび処理方法は、褐炭や亜瀝青炭などの高含水率の石炭（低品位炭）に対して、乾燥処理および粉砕処理を行って、所望の含水率・粒度の石炭（乾燥微粉炭）を生成するためのものである。
【００２３】
処理対象物としての石炭は、例えば、含水率が約５５ｗｔ％〜約６５ｗｔ％で、最大粒度が約５０ｍｍの褐炭である。
【００２４】
図１に示したように、処理対象物である石炭は、まず初めに竪型ローラミル１に投入される。竪型ローラミル１のケーシング内には熱風が供給されており、石炭の粉砕処理は、熱風の供給下で実施される（加熱粉砕工程）。
【００２５】
竪型ローラミル１で粉砕処理される石炭は、ローラにより回転テーブル上で粉砕されて微粉炭となり、セパレータによって分級されて所望の粒度にて回収されるが、その過程で、熱風によって加熱され、予備的な乾燥が行われる。すなわち、竪型ローラミル１では、石炭を微粉炭に粉砕する粉砕処理と共に、石炭を加熱して乾燥する予備的な加熱処理が行われる。
【００２６】
なお、ミルケーシング内に供給する熱風は、例えばボイラの排ガスを利用することができる。ここで、ミルケーシング内に供給する熱風の温度は、処理中の石炭が発火しない温度に設定される。
【００２７】
竪型ローラミル１によって粉砕され、熱風によって予備的に乾燥された石炭（微粉炭）は、例えば、含水率が約３０ｗｔ％〜約５０ｗｔ％で、粒度が約０．５ｍｍ以下である。なお、竪型ローラミルから回収される微粉炭の粒度は、セパレータの回転数を変えることで調整することができる。
【００２８】
竪型ローラミル１によって粉砕され、熱風によって予備的に乾燥された石炭（微粉炭）は、竪型ローラミル１の後段に設置された乾燥機２に投入され、所望の含水率までさらに乾燥される（乾燥工程）。乾燥機２により達成される所望の含水率は、例えば約３０ｗｔ％未満である。
【００２９】
上述したように本実施形態による石炭処理システムおよび処理方法においては、含水率の高い石炭（褐炭や亜瀝青炭など）を、まず初めに竪型ローラミル１に投入して、熱風により石炭を加熱しながら粉砕処理し、しかる後に乾燥機２によって所望の含水率までさらに乾燥させるようにしたので、処理に必要なトータルのエネルギーを抑制しつつ、簡素な処理フローによって高含水率の石炭を処理することできる。
【００３０】
すなわち、従来の石炭処理システムのような、乾燥機の前段にクラッシャーを配置し、後段にボールミルを配置するという複雑な構成に比べて、本実施形態による石炭処理システムは、竪型ローラミル１と、その後段に配置した乾燥機２のみで足り、従来よりも構成および処理フローが大幅に簡素化されている。
【００３１】
また、本実施形態による石炭処理システムおよび方法においては、高含水率の石炭の乾燥処理を、竪型ローラミル１における予備的な乾燥処理と、竪型ローラミル１の後段に配置した乾燥機２における最終的な乾燥処理との二段階処理としたことにより、乾燥処理に必要なトータルのエネルギーを抑制することができる。
【００３２】
もし仮に、竪型ローラミル１の後段に乾燥機２を設置せずに、竪型ローラミル１における熱風のみで乾燥処理を完結させようとした場合、石炭の発火防止の観点から熱風の温度をあまり高く設定することができないので、乾燥効率を高めるためには、熱風の風量を大幅に増大させる必要があり、その結果、ファンの消費電力が大幅に増大してしまう。
【００３３】
なお、竪型ローラミル１に投入する石炭の投入量を少なくすれば、熱風の風量を増大させなくても所望の乾燥処理を達成できるかも知れないが、石炭の投入量が減少することにより、回転テーブル上に原料層を適切に形成できず、ミルの安定運転が困難になる可能性があり、投入量の下方調整には限界がある。
【００３４】
これに対して本実施形態による石炭処理システムおよび方法では、竪型ローラミル１が予備的な加熱処理を担当し、最終的な加熱処理を後段の乾燥機２が担当するようにしたので、ミルケーシング内に供給する熱風の風量を増大させる必要が無く、ファンの消費電力の増大を防止することができる。
【００３５】
また、乾燥機２に投入される石炭は、竪型ローラミル１によって既に微粉炭に粉砕されているので、例えばクラッシャーにより生成された粗粉炭に比べて、乾燥機２における乾燥効率が向上することが期待できる。乾燥機２における乾燥効率が向上すれば、例えば乾燥機２としてスチームチューブドライヤのような比較的価格の高い機器を使用するとしても、その設備仕様に対する要求が下がることで、購入価格を低減することが可能となる。
【００３６】
また、本実施形態による石炭処理システムおよび方法においては、竪型ローラミル１のケーシング内に熱風を供給しながら石炭の粉砕処理を行うようにしたので、回転テーブルやローラなどの表面温度が上昇して表面に処理対象物が付着し難くなり、高含水率の石炭を粉砕処理する場合でも、回転テーブルやローラの表面に石炭が付着して安定運転を阻害するという事態を防止できる。
【００３７】
なお、本実施形態による石炭処理システムおよび方法において、竪型ローラミルを使用することの利点について、ボールミルを使用する場合と比較して以下に説明する。
【００３８】
ボールミルは、その構造上、ミル内に導入できる熱風量が竪型ローラミルに比べて少ないため、処理中の原料に対する乾燥能力が低い。もし仮にボールミルにおいて熱風を多く入れると、ミル内風速が高くなり、原料が適切に粉砕されずに飛散して粉砕効率が悪化し、また、圧力損失が高くなるなど、種々の問題が出てくる。
【００３９】
また、原料の含水率が高い場合、粉砕処理中に原料がボールに付着することが予想され、やはり粉砕効率が低下してしまうと考えられる。
【００４０】
上記の通りであるから、含水率が６０ｗｔ％にもなる原料を、ボールミルで適切に粉砕処理することは、極めて困難もしくは不可能である。
【００４１】
これに対して、本実施形態による石炭処理システムおよび方法においては、ボールミルに比べて乾燥能力が高く、ボールへの原料の付着という問題もない竪型ローラミルを採用することにより、含水率の高い原料を支障なく処理することができる。
【符号の説明】
【００４２】
１  竪型ローラミル
２  乾燥機
【図１】
2018002990.tif 000003